(57)【特許請求の範囲】
【請求項１】
発光ピーク波長が４２０ｎｍ以上４８０ｎｍ以下である発光素子と、
蛍光体として、下記組成式（１）で表されるアルカリ土類金属アルミン酸塩蛍光体のみを含み、
ＣＩＥ１９３１の色度図において、色度座標がｘ＝０．１４８、ｙ＝０．３２７である第一の点、色度座標がｘ＝０．０６９、ｙ＝０．２０１である第三の点及び色度座標がｘ＝０．１７０、ｙ＝０．００６である第四の点について、第四の点及び第一の点を結ぶ直線と、第一の点及び第三の点を結ぶ直線と、第三の点及び第四の点を結ぶ色度図の曲線とで囲まれる範囲内の光を発する、発光装置。
（Ｓｒ１−ｘ，Ｅｕｘ）４Ａｌ１４Ｏ２５      （１）
（式中、ｘは、０．０２５＜ｘ＜０．４を満たし、Ｓｒの一部はＭｇ、Ｃａ、Ｂａ及びＺｎからなる群から選択される少なくとも１種の元素で置換されていてもよい。）
【請求項２】
前記アルカリ土類金属アルミン酸塩蛍光体は、励起スペクトルにおいて、その最大強度を１００％とした場合に、励起波長４５０ｎｍにおける相対強度が５０％以上である、請求項１に記載の発光装置。
【請求項３】
前記アルカリ土類金属アルミン酸塩蛍光体の平均粒径が、１１μｍ以上３０μｍ以下である、請求項１又は２に記載の発光装置。
【発明の詳細な説明】
【技術分野】
【０００１】
本発明は、発光素子と蛍光体とを組み合わせた発光装置に関する。
【背景技術】
【０００２】
発光ダイオード(Light emitting diode：LED)は、ディスプレイ灯、警告灯、表示用、照明用灯として有用である。またレーザー(Laser diode：LD)も発光ダイオードと同様に蛍光体と組み合わせた発光装置が種々提案されている。発光ダイオードもレーザーもともに窒化ガリウム（ＧａＮ）のようなIII−Ｖ族合金から生産される半導体発光素子である。この半導体発光素子と蛍光体を組み合わせて白色、電球色、橙色等に発光する発光装置が種々開発されている。これらの白色等に発光する発光装置は、光の混色の原理によって得られる。白色光を放出する方式としては、紫外線を発光する発光素子とＲＧＢに発光する３種の蛍光体とを用いる方式と、青色を発光する発光素子と黄色等を発光する蛍光体とを用いる方式とが良く知られている。
【０００３】
また、白色の発光装置だけでなく、例えば、Ｒ（赤）、Ｇ（緑）、Ｂ（青）の三原色を含む様々な色の光源が求められている。例えば、青色を発光する発光素子と黄色等を発光する蛍光体とを用いる、彩度が高い黄色の色相の発光装置が知られている（例えば、特許文献１参照）。
一方、３９０〜４２０ｎｍに発光ピーク波長を有する励起光源と各種蛍光物質とからなる発光装置が提案され、良好な色調が実現可能とされている（例えば、特許文献２参照）。
【先行技術文献】
【特許文献】
【０００４】
【特許文献１】特開２００７−２３４８７７号公報
【特許文献２】特開２００２−１７１０００号公報
【発明の概要】
【発明が解決しようとする課題】
【０００５】
しかしながら、励起光源として発光ピーク波長が３９０〜４２０ｎｍの発光素子を備える発光装置では、人体への影響を防止するための紫外領域の光の漏えい防止施策の必要がある。さらに、励起光源が短波長であるため、発光素子を封止する樹脂が悪影響を受けて、信頼性の低下や発光輝度低下の原因になることが懸念される。
また、従来のような彩度が高い色を発する発光装置だけでなく、彩度が低く見た目に柔らかい印象を与える様々な中間色の光を発する発光装置が求められている。
【０００６】
本発明に係る一実施形態は、彩度が低く見た目に柔らかい印象を与える青色から緑色の中間色の光を発する高効率な発光装置を提供することを目的とする。
【課題を解決するための手段】
【０００７】
前記課題を解決するための具体的手段は以下の通りであり、本発明に係る一実施形態は以下の態様を包含する。
発光ピーク波長が４２０ｎｍ以上４８０ｎｍ以下である発光素子と、
下記組成式（１）で表されるアルカリ土類金属アルミン酸塩蛍光体及び下記組成式（２）で表される酸窒化物系蛍光体からなる群から選択される少なくとも１種の蛍光体と
を含み、青色から緑色の光を発する、発光装置である。
（Ｓｒ１−ｘ，Ｅｕｘ）４Ａｌ１４Ｏ２５      （１）
式中、ｘは、０．０２５＜ｘ＜０．４を満たし、Ｓｒの一部はＭｇ、Ｃａ、Ｂａ及びＺｎからなる群から選択される少なくとも１種の元素で置換されていてもよい。
（Ｂａ１−ｙ，Ｅｕｙ）Ｓｉ２Ｏ２Ｎ２      （２）
式中、ｙは、０＜ｙ＜１を満たす。
【発明の効果】
【０００８】
本発明の一形態によれば、彩度が低く見た目に柔らかい印象を与える青色から緑色の中間色の光を発する高効率な発光装置を提供することができる。
【図面の簡単な説明】
【０００９】
【図１】本実施形態に係る発光装置の一例を示す概略断面図である。
【図２】本実施形態に係る発光装置の別の一例を示す概略断面図である。
【図３】本実施形態に係る発光装置が発する光の色度座標（ＣＩＥ１９３１）を示す色度図である。
【図４】本実施形態に係る蛍光体の励起スペクトルを示す図である。
【図５】本実施形態に係る発光装置の発光スペクトルを示す図である。
【図６】本実施形態に係る蛍光体Ａ〜Ｅの励起スペクトルにおける相対強度と、発光装置の発光効率との関係を示す図である。
【図７】実施例３〜９に係る発光装置の発光スペクトルを示す図である。
【図８】実施例１０〜１６に係る発光装置の発光スペクトルを示す図である。
【図９】実施例１７〜１９に係る発光装置の発光スペクトルを示す図である。
【図１０】実施例３〜１９に係る発光装置が発する光の色度座標を示す図である。
【発明を実施するための形態】
【００１０】
以下、本発明の一実施形態に係る発光装置を、実施の形態及び実施例を用いて説明する。ただし、本発明は、この実施の形態及び実施例に限定されない。以下に示す実施の形態は、本発明の技術思想を具体化するための発光装置を例示するものであって、本発明は発光装置を以下のものに特定しない。
色名と色度座標との関係、光の波長範囲と単色光の色名との関係等は、ＪＩＳ  Ｚ８１１０に従う。具体的には、３８０ｎｍ〜４１０ｎｍが紫色、４１０ｎｍ〜４５５ｎｍが青紫色、４５５ｎｍ〜４８５ｎｍが青色、４８５ｎｍ〜４９５ｎｍが青緑色、４９５ｎｍ〜５４８ｎｍが緑色、５４８ｎｍ〜５７３ｎｍが黄緑色、５７３ｎｍ〜５８４ｎｍが黄色、５８４ｎｍ〜６１０ｎｍが黄赤色、６１０ｎｍ〜７８０ｎｍが赤色である。
【００１１】
本明細書において「〜」を用いて示された数値範囲は、「〜」の前後に記載される数値をそれぞれ最小値及び最大値として含む範囲を示す。さらに組成物中の各成分の含有量は、組成物中に各成分に該当する物質が複数存在する場合、特に断らない限り、組成物中に存在する当該複数の物質の合計量を意味する。
【００１２】
＜発光装置＞
本実施形態の発光装置は、発光ピーク波長が４２０ｎｍ以上４８０ｎｍ以下である発光素子と、下記組成式（１）で表されるアルカリ土類金属アルミン酸塩蛍光体及び下記組成式（２）で表される酸窒化物系蛍光体からなる群から選択される少なくとも１種の蛍光体とを含み、青色から緑色の光を発する、発光装置である。
（Ｓｒ１−ｘ，Ｅｕｘ）４Ａｌ１４Ｏ２５      （１）
式中、ｘは、０．０２５＜ｘ＜０．４を満たし、Ｓｒの一部はＭｇ、Ｃａ、Ｂａ及びＺｎからなる群から選択される少なくとも１種の元素で置換されていてもよい。
（Ｂａ１−ｙ，Ｅｕｙ）Ｓｉ２Ｏ２Ｎ２      （２）
式中、ｙは、０＜ｙ＜１を満たす。
【００１３】
特定の発光ピーク波長を有する発光素子と、特定の組成を有する、アルカリ土類金属アルミン酸塩蛍光体及び酸窒化物系蛍光体からなる群から選択される少なくとも１種の蛍光体とを組合せて発光装置を構成することで、彩度が低く見た目に柔らかい印象を与える青色から緑色の中間色の光を発することができ、さらに発光効率に優れる。
発光装置は、発光素子の発光ピーク波長、蛍光体の使用量等を適宜選択することで、青から緑色の中間色のなかでも、ＣＩＥ１９３１の色度図において、第１の点（ｘ＝０．１４８、ｙ＝０．３２７）、第２の点（ｘ＝０．０７９、ｙ＝０．４４７）、第３の点（ｘ＝０．０６９、ｙ＝０．２０１）及び第４の点（ｘ＝０．１７０、ｙ＝０．００６）を順次結んで囲まれる範囲の中間色、すなわち、第四の点及び第一の点を結ぶ第一の直線と、第一の点及び第二の点を結ぶ第二の直線と、第二の点及び第三の点を結ぶ第三の直線と、第三の点及び第四の点を結ぶ色度図の曲線とで囲まれる領域の任意の色度座標の光を発することができる。すなわち、発光装置は、図３において、３本の破線と色度図の曲線とで囲まれる領域の任意の色度の光を発することができる。
【００１４】
発光装置の形式は特に制限されず、通常用いられる形式から適宜選択することができる。発光装置の形式としては、砲弾型、表面実装型等を挙げることができる。一般に砲弾型とは、外面を構成する樹脂の形状を砲弾型に形成したものを指す。また表面実装型とは、凹状の収納部内に光源となる発光素子及び樹脂を充填して形成されたものを示す。さらに発光装置の形式としては、平板状の実装基板上に光源となる発光素子を実装し、その発光素子を覆うように、蛍光体を含有した封止樹脂をレンズ状等に形成した発光装置等も挙げられる。
【００１５】
本実施形態に係る発光装置の一例を図面に基づいて説明する。図１は、本発明に係る発光装置の一例を示す概略断面図である。この発光装置は、表面実装型発光装置の一例である。
発光装置１００は、可視光の短波長側（例えば３８０ｎｍ〜４８５ｎｍ）の光を発し、発光ピーク波長が４２０ｎｍ以上４８０ｎｍ以下である窒化ガリウム系化合物半導体の発光素子１０と、発光素子１０を載置する成形体４０と、を有する。成形体４０は第１のリード２０と第２のリード３０とを有しており、熱可塑性樹脂又は熱硬化性樹脂である封止樹脂により一体成形されている。成形体４０は底面と側面を持つ凹部を形成しており、凹部の底面に発光素子１０が載置されている。発光素子１０は一対の正負の電極を有しており、その一対の正負の電極は第１のリード２０及び第２のリード３０とワイヤ６０を介して電気的に接続されている。発光素子１０は封止部材５０により封止されている。封止部材５０はエポキシ樹脂やシリコーン樹脂、エポキシ変性シリコーン樹脂、変性シリコーン樹脂等の熱硬化性樹脂を用いることが好ましい。封止部材５０は発光素子１０からの光を波長変換するアルカリ土類金属アルミン酸塩蛍光体及び酸窒化物系蛍光体からなる群から選択される少なくとも１種の蛍光体７０と封止樹脂とを含有してなる。
また図２は、本発明に係る発光装置の別の一例を示す概略断面図である。この発光装置は、発光素子１０からの光を波長変換するアルカリ土類金属アルミン酸塩蛍光体７１及び酸窒化物系蛍光体７２の両方を蛍光体７０として含むこと以外は、図１に示す発光装置と同様の構成を有する。
【００１６】
［発光素子］
発光素子の発光ピーク波長は、４２０ｎｍ以上４８０ｎｍ以下の範囲にある。この範囲に発光ピーク波長を有する発光素子を励起光源として用いることにより、発光素子からの光と蛍光体からの蛍光との混色光を発する発光装置を構成することが可能となる。さらに、発光素子から外部に放射される光を有効に利用することができるため、発光装置から出射される光の損失を少なくすることができ、高効率かつ色度の調整が容易な発光装置を得ることができる。また、紫外線の成分が含まれないことで、発光装置の構成部品の劣化を少なくでき、人体への悪影響がほとんどない高効率な発光装置が得られる。
発光素子の発光ピーク波長は、例えば、４４０ｎｍ以上４６０ｎｍ以下であってもよく、４４５ｎｍ以上４５５ｎｍ以下であることが好ましい。
発光素子の発光スペクトルの半値幅は特に制限されない。半値幅は例えば、３０ｎｍ以下とすることができる。
【００１７】
発光素子には半導体発光素子を用いることが好ましい。光源として半導体発光素子を用いることによって、高効率で入力に対する出力のリニアリティが高く、機械的衝撃にも強い安定した発光装置を得ることができる。
半導体発光素子としては、例えば、窒化物系半導体（ＩｎＸＡｌＹＧａ１−Ｘ−ＹＮ、０≦Ｘ、０≦Ｙ、Ｘ＋Ｙ≦１）を用いた青色、緑色等に発光する半導体発光素子を用いることができる。
【００１８】
［蛍光体］
蛍光体は、組成式（１）で表されるアルカリ土類金属アルミン酸塩蛍光体及び下記組成式（２）で表される酸窒化物系蛍光体からなる群から選択される少なくとも１種を含む。蛍光体は、例えば、封止部材に含有されて発光装置を構成する。
蛍光体は、組成式（１）で表されるアルカリ土類金属アルミン酸塩蛍光体及び下記組成式（２）で表される酸窒化物系蛍光体の一方のみを含んでもよく、両方を含んでいてもよい。またアルカリ土類金属アルミン酸塩蛍光体及び酸窒化物系蛍光体はそれぞれ１種のみであっても複数種を含んでいてもよい。発光装置が複数種の蛍光体を含む場合、それぞれの蛍光体の含有割合は特に制限されず、目的等に応じて適宜選択すればよい。
発光装置は、アルカリ土類金属アルミン酸塩蛍光体の少なくとも１種と、酸窒化物系蛍光体の少なくとも１種とを含むことが好ましい。発光装置がアルカリ土類金属アルミン酸塩蛍光体と酸窒化物系蛍光体とを含む場合、その含有比（アルカリ土類金属アルミン酸塩蛍光体／酸窒化物系蛍光体）は例えば、０．０１〜９９とすることができる。
【００１９】
発光装置における蛍光体の総含有量は、目的等に応じて適宜選択することができる。例えば蛍光体の総含有量は、封止樹脂１００重量部に対して１〜２５０重量部とすることができ、１〜２００重量部であることが好ましい。
【００２０】
（アルカリ土類金属アルミン酸塩蛍光体）
アルカリ土類金属アルミン酸塩蛍光体は、下記組成式（１）で表される。
（Ｓｒ１−ｘ，Ｅｕｘ）４Ａｌ１４Ｏ２５      （１）
式中、ｘは、０．０２５＜ｘ＜０．４を満たし、Ｓｒの一部はＭｇ、Ｃａ、Ｂａ及びＺｎからなる群から選択される少なくとも１種の元素で置換されていてもよい。
ｘは、発光効率の観点から、０．０３８＜ｘ＜０．３を満たすことが好ましい。さらに、０．０５＜ｘ＜０．２であることが好ましい。Ｓｒの一部が他の元素で置換されている場合、その置換率は例えば、０．１〜５０モル％であり、１〜３０モル％であることが好ましい。
組成式（１）で表されるアルカリ土類金属アルミン酸塩蛍光体は、１種単独でも、２種以上を組合せて用いることができる。
【００２１】
アルカリ土類金属アルミン酸塩蛍光体は、励起スペクトルにおいて、その最大強度を１００％とした場合に、励起波長４５０ｎｍにおける相対強度が５０％以上であることが好ましく、６０％以上であることがより好ましい。アルカリ土類金属アルミン酸塩蛍光体がこのような励起スペクトルを示すことで、より優れた発光効率を有する発光装置を得ることができる。
【００２２】
アルカリ土類金属アルミン酸塩蛍光体の平均粒径は、特に制限されず、目的等に応じて適宜選択することができる。アルカリ土類金属アルミン酸塩蛍光体の平均粒径は、発光効率の観点から、１１μｍ以上３０μｍ以下であることが好ましく、１１μｍ以上２５μｍ以下であることがより好ましい。
アルカリ土類金属アルミン酸塩蛍光体の平均粒径は、フィッシャー・サブ・シーブ・サイザーズ・ナンバー（Fisher Sub Sieve Sizer's No.）と呼ばれる数値であり、空気透過法により比表面積を測定し、一次粒子の粒径の平均値を求めたものである。例えば、フィッシャー・サブ・シーブ・サイザー(フィッシャー社製)を用いて測定される。
【００２３】
組成式（１）で表されるアルカリ土類金属アルミン酸塩蛍光体は、通常用いられる方法で製造することができる。例えば、蛍光体ハンドブック  蛍光体同学会編  オーム社  ２２７〜２２８項等に記載の製造方法を参照することができる。また、市販されているものから、所望の特性を有する蛍光体を選択してもよい。
【００２４】
（酸窒化物系蛍光体）
酸窒化物系蛍光体は、下記組成式（２）で表される。
（Ｂａ１−ｙ，Ｅｕｙ）Ｓｉ２Ｏ２Ｎ２      （２）
式中、ｙは、０＜ｙ＜１を満たし、０＜ｙ＜０．２を満たすことが好ましく、０．００５＜ｙ＜０．１３を満たすことが更に好ましい。
組成式（２）で表される酸窒化物系蛍光体は、１種単独でも、２種以上を組合せて用いることができる。
【００２５】
組成式（２）において、ｙが上記範囲であると、励起スペクトルの４５０ｎｍにおける相対強度がより高くなるため、より優れた発光効率を有する発光装置を得ることができる。
【００２６】
組成式（２）で表される酸窒化物系蛍光体は、通常用いられる方法で製造することができる。例えば、特開２００４−２１０９２１号公報等に記載の製造方法を参照することができる。また、市販されているものから、所望の特性を有する蛍光体を選択してもよい。
【００２７】
（その他の蛍光体）
発光装置は、アルカリ土類金属アルミン酸塩蛍光体及び酸窒化物系蛍光体以外のその他の蛍光体を必要に応じて含んでいてもよい。その他の蛍光体としては、例えば、Ｅｕ、Ｃｅ等のランタノイド系元素で主に付活される窒化物系蛍光体、酸窒化物系蛍光体、サイアロン系蛍光体；Ｅｕ等のランタノイド系、Ｍｎ等の遷移金属系の元素により主に付活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩、アルカリ土類硫化物、アルカリ土類チオガレート、アルカリ土類窒化ケイ素、ゲルマン酸塩；Ｃｅ等のランタノイド系元素で主に付活される希土類アルミン酸塩、希土類ケイ酸塩；Ｍｎ付活のフッ化物蛍光体；Ｅｕ等のランタノイド系元素で主に付活される有機及び有機錯体等から選ばれる少なくともいずれか１以上であることが好ましい。具体的には例えば、(Ｃａ, Ｓｒ, Ｂａ)２ＳｉＯ４:Ｅｕ、(Ｙ, Ｇｄ)３(Ｇａ, Ａｌ)５Ｏ１２:Ｃｅ、(Ｃａ, Ｓｒ)２Ｓｉ５Ｎ８:Ｅｕ、ＣａＡｌＳｉＮ３:Ｅｕ、(Ｃａ, Ｓｒ)ＡｌＳｉＮ３:Ｅｕ、Ｋ２ＳｉＦ６:Ｍｎ等を挙げることができる。発光装置がその他の蛍光体を含む場合、その含有量は、発光装置が全体として青色から緑色の光を発する限り特に制限されず、目的等に応じて適宜選択することができる。
【００２８】
［封止部材］
発光装置は、例えば、蛍光体及び封止樹脂を含み、発光素子を封止する封止部材を備えることができる。封止部材を構成する封止樹脂としては、熱可塑性樹脂及び熱硬化性樹脂が挙げられる。熱硬化性樹脂として、具体的には、エポキシ樹脂、シリコーン樹脂、エポキシ変性シリコーン樹脂等の変性シリコーン樹脂などを挙げることができる。
封止部材は、蛍光体及び封止樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。封止部材がその他の成分を含む場合、その含有量は特に制限されず、目的等に応じて適宜選択することができる。例えば、その他の成分として、フィラーを含む場合、その含有量は封止樹脂１００重量部に対して、０．０１〜２０重量部とすることができる。
【実施例】
【００２９】
以下、本発明に係る実施例を具体的に説明するが、本発明はこれらの実施例に限定されるものではない。
【００３０】
発光素子として、発光ピーク波長λｐ＝４４７ｎｍである窒化物系半導体発光素子を準備した。また表１に示したアルカリ土類金属アルミン酸蛍光体Ａ〜Ｅと、組成式（２）で表される酸窒化物系蛍光体をそれぞれ準備した。
蛍光体Ａ〜Ｅの粉体特性、発光特性等を表１に、励起スペクトルを図４に示した。
【００３１】
【表１】
0006428245.tif 000002
【００３２】
表１において、平均粒径はフィッシャー・サブ・シーブ・サイザーズ・ナンバーであり、空気透過法を用いてフィッシャー・サブ・シーブ・サイザー(フィッシャー社製)にて測定した。Ｄｍは、中央粒径であり、電気抵抗法を用いてCoulter Multisizer  II(ベックマン・コールター社製)にて測定した。発光特性として４６０ｎｍの励起光による蛍光の色度座標ｘおよびｙと、発光強度を示すＹ値を示した。なお、Ｙ値は蛍光体Ｅを基準とした相対値として示した。また、それぞれの励起スペクトルにおける最大強度を１００％とした場合の４５０ｎｍにおける相対強度（％）を励起スペクトル相対強度として示した。
ここで、蛍光体Ａ及びＢは、組成式（１）におけるｘがそれぞれ０．０５／４＝０．０１２５、０．１／４＝０．０２５である比較例の蛍光体に該当する。
【００３３】
（実施例１〜３、比較例１〜２）
発光装置の作製
準備したアルカリ土類金属アルミン酸蛍光体を、発光装置が発する光の色度座標がｘ＝０．１５０、ｙ＝０．１７５付近となるように、表２に示すシリコーン樹脂（信越化学工業社製）に対する含有率で添加し、シリカフィラーを５％添加し、混合分散した後、更に脱泡することにより蛍光体含有樹脂組成物を得た。次にこの蛍光体含有樹脂組成物をＬＥＤパッケージ（発光ピーク波長４４７ｎｍ）の上に注入、充填し、さらに１５０℃で４時間加熱することで樹脂組成物を硬化させた。このような工程により発光装置をそれぞれ作製した。
なお、蛍光体及びシリカフィラーの含有率は樹脂を１００％とした場合の重量基準の百分率である。
【００３４】
得られた発光装置について、発光特性を測定し、表２に示した。また、発光スペクトルを図５に示した。さらに、蛍光体Ａ〜Ｅの励起スペクトルにおいてピーク強度を１００％とした場合の４５０ｎｍにおける相対強度と作製した発光装置の発光効率の関係を図６に示した。
【００３５】
【表２】
0006428245.tif 000003
【００３６】
表２及び図６より、比較例１〜２に比べて、実施例１〜３の発光効率が高いことがわかる。図４に示すように蛍光体Ａ〜Ｅにおいては、Ｅｕ量により励起スペクトルの形状が変わり、蛍光体Ａ〜Ｂに比べて、蛍光体Ｃ〜Ｅはより効率よく蛍光体を励起することができるため、高い発光効率が得られる。つまり、（Ｓｒ１−ｘ，Ｅｕｘ）４Ａｌ１４Ｏ２５  （ｘは０．０２５＜ｘ＜０．４を満たし、Ｓｒの一部がＭｇ、Ｃａ、Ｂａ、Ｚｎで置換されていてもよい）であり、励起スペクトルにおいてピーク強度を１００％とした場合の４５０ｎｍにおける相対強度が５０％以上であることにより高率な発光装置を得ることができる。
【００３７】
（実施例４〜９）
蛍光体として、実施例３と同じ蛍光体Ｅを用い、蛍光体の添加量を表３に示すように変更したこと以外は、上記と同様にして発光装置を作製し、同様にして評価した。
発光スペクトルを図７に示した。
【００３８】
【表３】
0006428245.tif 000004
【００３９】
（実施例１０〜１６）
蛍光体として、組成式（Ｂａ１−ｙ，Ｅｕｙ）Ｓｉ２Ｏ２Ｎ２（ｙ＝０.０２）の酸窒化物系蛍光体を用い、蛍光体の添加量を表４に示すように変更したこと以外は、上記と同様にして発光装置を作製し、同様にして評価した。
発光スペクトルを図８に示した。
【００４０】
【表４】
0006428245.tif 000005
【００４１】
（実施例１７〜１９）
蛍光体として、組成式Ｓｒ３．３Ａｌ１４Ｏ２５：Ｅｕ０．７のアルカリ土類金属アルミン酸塩蛍光体Ｅと、（Ｂａ１−ｙ，Ｅｕｙ）Ｓｉ２Ｏ２Ｎ２（ｙ＝０.０２）の酸窒化物系蛍光体とを重量比で１：１に混合したものを用い、樹脂に対する蛍光体の総添加率を表５に示すように変更したこと以外は、上記と同様にして発光装置を作製し、同様にして評価した。
発光スペクトルを図９に示した。
【００４２】
【表５】
0006428245.tif 000006
【００４３】
図１０に示す部分拡大された色度図に、実施例３〜１９において作製した発光装置が発する光の色度座標の点を示した。実施例３〜１９では発光ピーク波長λｐ＝４４７ｎｍである発光素子を用いたため、第１の点（ｘ＝０．１４８、ｙ＝０．３２７）、第２の点（ｘ＝０．０７９、ｙ＝０．４４７）、λｐ＝４４７ｎｍの発光素子（ＬＥＤチップ）に関する点（ｘ＝０．１５３、ｙ＝０．０２１）を順次結んで囲まれる範囲内の光を、蛍光体の混合比と樹脂に対する配合比を調整することにより、任意に再現することができる。
さらに、実施例３〜１９では発光ピーク波長λｐ＝４４７ｎｍである発光素子を用いたが、これに代えて発光ピーク波長λｐ＝４２０ｎｍ〜λｐ＝４８０ｎｍの発光素子を用いることにより、第１の点（ｘ＝０．１４８、ｙ＝０．３２７）、第２の点（ｘ＝０．０７９、ｙ＝０．４４７）、λｐ＝４８０ｎｍのＬＥＤチップに関する第３の点（ｘ＝０．０６９、ｙ＝０．２０１）、λｐ＝４２０ｎｍのＬＥＤチップに関する第４の点（ｘ＝０．１７０、ｙ＝０．００６）を順次結んで囲まれる範囲内の光を任意に再現することができる。
【産業上の利用可能性】
【００４４】
本実施形態の発光装置は、一般照明、車載照明、ディスプレイ、集魚灯、観賞用照明、警告灯、表示灯、液晶用のバックライト等の幅広い分野で用いることができる。
【符号の説明】
【００４５】
１０：発光素子、５０：封止部材、７０：蛍光体、７１：アルカリ土類金属アルミン酸塩蛍光体、７２：酸窒化物系蛍光体、１００：発光装置
【図１】
0006428245.tif 000007
【図２】
0006428245.tif 000008
【図３】
0006428245.tif 000009
【図４】
0006428245.tif 000010
【図５】
0006428245.tif 000011
【図６】
0006428245.tif 000012
【図７】
0006428245.tif 000013
【図８】
0006428245.tif 000014
【図９】
0006428245.tif 000015
【図１０】
0006428245.tif 000016